(57)【要約】【課題】  光線透過率に優れたポリアミド樹脂組成物、成形品、キットおよび成形品の製造方法の提供。【解決手段】  ジアミン由来の構成単位とジカルボン酸由来の構成単位から構成され、ジアミン由来の構成単位の６０モル％超がメタキシリレンジアミンに由来し、ジカルボン酸由来の構成単位の７０モル％以上が炭素数４〜２０のα，ω−直鎖脂肪族ジカルボン酸に由来するポリアミド樹脂を４０〜８０質量％含み、さらに、光透過性色素と、集束剤および表面処理剤の少なくとも１種を含むガラス繊維とを含み、集束剤および表面処理剤の少なくとも１種を２８０℃で１時間加熱して得られるガス成分中、イソホロンジイソシアネートの割合が１〜２０質量％であるポリアミド樹脂組成物。【選択図】  図１
2020070419.tif 000002
【特許請求の範囲】
【請求項１】
ジアミン由来の構成単位とジカルボン酸由来の構成単位から構成され、ジアミン由来の構成単位の６０モル％超がメタキシリレンジアミンに由来し、ジカルボン酸由来の構成単位の７０モル％以上が炭素数４〜２０のα，ω−直鎖脂肪族ジカルボン酸に由来するポリアミド樹脂を４０〜８０質量％含み、
さらに、光透過性色素と、集束剤および表面処理剤の少なくとも１種を含むガラス繊維とを含み、前記集束剤および表面処理剤の少なくとも１種を２８０℃で１時間加熱して得られるガス成分中、イソホロンジイソシアネートの割合が１〜２０質量％であるポリアミド樹脂組成物。
【請求項２】
前記集束剤および表面処理剤がウレタン系集束剤およびシランカップリング剤の少なくとも１種を含む、請求項１に記載のポリアミド樹脂組成物。
【請求項３】
ガラス繊維の配合量がポリアミド樹脂組成物の２５質量％以上である、請求項１または２に記載のポリアミド樹脂組成物。
【請求項４】
前記ジカルボン酸由来の構成単位の７０モル％以上がセバシン酸に由来する、請求項１〜３のいずれか１項に記載のポリアミド樹脂組成物。
【請求項５】
請求項１〜４のいずれか１項に記載のポリアミド樹脂組成物から形成された成形品。
【請求項６】
請求項１〜４のいずれか１項に記載の樹脂組成物と、熱可塑性樹脂と光吸収性色素とを含む光吸収性樹脂組成物とを有するキット。
【請求項７】
前記樹脂組成物と、前記光吸収性樹脂組成物を、それぞれ、ＡＳＴＭ規格４号片であって、１．５ｍｍ厚の試験片に成形し、ガルバノミラースキャン式ファイバーレーザー溶着において、プレス圧６００Ｎ、レーザービーム径２ｍｍ、レーザーによる溶着幅１６ｍｍ、溶着した際の総エネルギー投入量１６０Ｊにおいて、引張強さが１４００Ｎ以上である、請求項６に記載のキット。
【請求項８】
請求項１〜４のいずれか１項に記載の樹脂組成物を成形してなる成形品と、熱可塑性樹脂と光吸収性色素とを含む光吸収性樹脂組成物を成形してなる成形品を、レーザー溶着させることを含む、成形品の製造方法。
【請求項９】
請求項１〜４のいずれか１項に記載の樹脂組成物、または、請求項６または７に記載のキットを成形してなる成形品。
【発明の詳細な説明】
【技術分野】
【０００１】
本発明は、ポリアミド樹脂組成物、成形品、キットおよび成形品の製造方法に関する。本発明のポリアミド樹脂組成物は、レーザー溶着用の光を透過する側の樹脂組成物（光透過性樹脂組成物）として主として用いられる。
【０００２】
代表的なエンジニアリングプラスチックであるポリアミド樹脂は、加工が容易であり、さらに、機械的物性、電気特性、耐熱性、その他の物理的・化学的特性に優れている。このため、車両部品、電気・電子機器部品、その他の精密機器部品等に幅広く使用されている。最近では形状の複雑な部品もポリアミド樹脂で製造されるようになって来ており、例えば、インテークマニホールドのような中空部を有する部品などの接着には、各種溶着技術、例えば、接着剤溶着、振動溶着、超音波溶着、熱板溶着、射出溶着、レーザー溶着技術などが使用されている。
【０００３】
しかしながら、接着剤による溶着は、硬化するまでの時間的ロスに加え、周囲の汚染などの環境負荷の問題がある。超音波溶着、熱板溶着などは、振動、熱による製品へのダメージや、摩耗粉やバリの発生により後処理が必要になるなどの問題が指摘されている。また、射出溶着は、特殊な金型や成形機が必要である場合が多く、さらに、材料の流動性が良くないと使用できないなどの問題がある。
【０００４】
一方、レーザー溶着は、レーザー光に対して透過性（非吸収性、弱吸収性とも言う）を有する樹脂部材（以下、「透過樹脂部材」ということがある）と、レーザー光に対して吸収性を有する樹脂部材（以下、「吸収樹脂部材」とういうことがある）とを接触し溶着して、両樹脂部材を接合させる方法である。具体的には、透過樹脂部材側からレーザー光を接合面に照射して、接合面を形成する吸収樹脂部材をレーザー光のエネルギーで溶融させ接合する方法である。レーザー溶着は、摩耗粉やバリの発生が無く、製品へのダメージも少なく、さらに、ポリアミド樹脂自体、レーザー透過率が比較的高い材料であることから、ポリアミド樹脂製品のレーザー溶着技術による加工が、最近注目されている。
【０００５】
上記透過樹脂部材は、通常、光透過性樹脂組成物を成形して得られる。このような光透過性樹脂組成物として、特許文献１には、（Ａ）ポリアミド樹脂１００重量部に対し、（Ｂ）２３℃の屈折率が、１．５６０〜１．６００である強化充填材１〜１５０重量部を配合してなるポリアミド樹脂組成物であって、前記（Ａ）ポリアミド樹脂の少なくとも１種を構成する、少なくとも１種のモノマーが芳香環を含有することを特徴とする、レーザー溶着用ポリアミド樹脂組成物が記載されている。
【先行技術文献】
【特許文献】
【０００６】
【特許文献１】特開２００８−３０８５２６号公報
【発明の概要】
【発明が解決しようとする課題】
【０００７】
ここで、ポリアミド樹脂にガラス繊維を配合する場合、ガラス繊維は、通常、集束剤や表面処理剤で処理されている。そして、発明者が検討を行ったところ、この集束剤や表面処理剤の種類によって、光透過性が悪化してしまう場合があることが分かった。本発明はかかる課題を解決することを目的とするものであって、光透過性に優れたポリアミド樹脂組成物、ならびに、成形品、キットおよび成形品の製造方法を提供することを目的とする。
【課題を解決するための手段】
【０００８】
上記課題の下、本発明者が検討を行った結果、特定のキシリレンジアミン系ポリアミド樹脂と特定の集束剤および表面処理剤の少なくとも１種を含むガラス繊維を用いることにより、光透過性を高く維持することが可能であることを見出した。
具体的には、下記手段により、上記課題は解決された。
＜１＞ジアミン由来の構成単位とジカルボン酸由来の構成単位から構成され、ジアミン由来の構成単位の６０モル％超がメタキシリレンジアミンに由来し、ジカルボン酸由来の構成単位の７０モル％以上が炭素数４〜２０のα，ω−直鎖脂肪族ジカルボン酸に由来するポリアミド樹脂を４０〜８０質量％含み、さらに、光透過性色素と、集束剤および表面処理剤の少なくとも１種を含むガラス繊維とを含み、前記集束剤および表面処理剤の少なくとも１種を２８０℃で１時間加熱して得られるガス成分中、イソホロンジイソシアネートの割合が１〜２０質量％であるポリアミド樹脂組成物。
＜２＞前記集束剤および表面処理剤がウレタン系集束剤およびシランカップリング剤の少なくとも１種を含む、＜１＞に記載のポリアミド樹脂組成物。
＜３＞ガラス繊維の配合量がポリアミド樹脂組成物の２５質量％以上である、＜１＞または＜２＞に記載のポリアミド樹脂組成物。
＜４＞前記ジカルボン酸由来の構成単位の７０モル％以上がセバシン酸に由来する、＜１＞〜＜３＞のいずれか１つに記載のポリアミド樹脂組成物。
＜５＞＜１＞〜＜４＞のいずれか１項に記載のポリアミド樹脂組成物から形成された成形品。
＜６＞＜１＞〜＜４＞のいずれか１項に記載の樹脂組成物と、熱可塑性樹脂と光吸収性色素とを含む光吸収性樹脂組成物とを有するキット。
＜７＞前記樹脂組成物と、前記光吸収性樹脂組成物を、それぞれ、ＡＳＴＭ規格４号片であって、１．５ｍｍ厚の試験片に成形し、ガルバノミラースキャン式ファイバーレーザー溶着において、プレス圧６００Ｎ、レーザービーム径２ｍｍ、レーザーによる溶着幅１６ｍｍ、溶着した際の総エネルギー投入量１６０Ｊにおいて、引張強さが１４００Ｎ以上である、＜６＞に記載のキット。
＜８＞＜１＞〜＜４＞のいずれか１項に記載の樹脂組成物を成形してなる成形品と、熱可塑性樹脂と光吸収性色素とを含む光吸収性樹脂組成物を成形してなる成形品を、レーザー溶着させることを含む、成形品の製造方法。
＜９＞＜１＞〜＜４＞のいずれか１項に記載の樹脂組成物、または、＜６＞または＜７＞に記載のキットを成形してなる成形品。
【発明の効果】
【０００９】
本発明により、光透過性に優れたポリアミド樹脂組成物および成形品を提供可能になった。特に、光透過性に優れたレーザー溶着用の透過樹脂部材を提供可能になった。
【図面の簡単な説明】
【００１０】
【図１】ＡＳＴＭ４号ダンベル片を溶着させた状態を示す概略図である。
【発明を実施するための形態】
【００１１】
以下において、本発明の内容について詳細に説明する。なお、本明細書において「〜」とはその前後に記載される数値を下限値および上限値として含む意味で使用される。
【００１２】
本発明のポリアミド樹脂組成物は、ジアミン由来の構成単位とジカルボン酸由来の構成単位から構成され、ジアミン由来の構成単位の６０モル％超がメタキシリレンジアミンに由来し、ジカルボン酸由来の構成単位の７０モル％以上が炭素数４〜２０のα，ω−直鎖脂肪族ジカルボン酸に由来するポリアミド樹脂を４０〜８０質量％含み、さらに、光透過性色素と、集束剤および表面処理剤の少なくとも１種を含むガラス繊維とを含み、前記集束剤および表面処理剤の少なくとも１種を２８０℃で１時間加熱して得られるガス成分中、イソホロンジイソシアネートの割合が１〜２０質量％であることを特徴とする。
このような構成とすることにより、光透過性（特に、波長１０７０ｎｍにおける光透過性）に優れたポリアミド樹脂組成物が得られる。さらに、光吸収部材と密着性に優れたものとすることができる。
【００１３】
＜ポリアミド樹脂＞
本発明のポリアミド樹脂組成物は、ジアミン由来の構成単位とジカルボン酸由来の構成単位から構成され、ジアミン由来の構成単位の６０モル％超がメタキシリレンジアミンに由来し、ジカルボン酸由来の構成単位の７０モル％以上が炭素数４〜２０のα，ω−直鎖脂肪族ジカルボン酸に由来するポリアミド樹脂を含む。本明細書では、前記ポリアミド樹脂を、キシリレンジアミン系ポリアミド樹脂ということがある。
【００１４】
本発明で用いるキシリレンジアミン系ポリアミド樹脂は、ジアミン由来の構成単位が、好ましくは６３モル％以上、より好ましくは６５モル％以上がメタキシリレンジアミンに由来する。また、前記ジアミン由来の構成単位中のメタキシリレンジアミン由来の構成単位の上限は、１００モル％であるが、９５モル％以下、９０モル％以下、８０モル％以下、７５モル％以下であってもよい。ジアミン由来の構成単位の６０モル％超をメタキシリレンジアミンとすることにより、特に優れた光透過性を達成できる。
【００１５】
キシリレンジアミン系ポリアミド樹脂の原料ジアミン成分として用いることができるメタキシリレンジアミン以外のジアミンとしては、パラキシリレンジアミン、テトラメチレンジアミン、ペンタメチレンジアミン、２−メチルペンタンジアミン、ヘキサメチレンジアミン、ヘプタメチレンジアミン、オクタメチレンジアミン、ノナメチレンジアミン、デカメチレンジアミン、ドデカメチレンジアミン、２，２，４−トリメチル−ヘキサメチレンジアミン、２，４，４−トリメチルヘキサメチレンジアミン等の脂肪族ジアミン、１，３−ビス（アミノメチル）シクロヘキサン、１，４−ビス（アミノメチル）シクロヘキサン、１，３−ジアミノシクロヘキサン、１，４−ジアミノシクロヘキサン、ビス（４−アミノシクロヘキシル）メタン、２，２−ビス（４−アミノシクロヘキシル）プロパン、ビス（アミノメチル）デカリン、ビス（アミノメチル）トリシクロデカン等の脂環式ジアミン、ビス（４−アミノフェニル）エーテル、パラフェニレンジアミン、ビス（アミノメチル）ナフタレン等の芳香環を有するジアミン等を例示することができ、１種または２種以上を混合して使用できる。本発明では、メタキシリレンジアミン以外のジアミンとしては、パラキシリレンジアミンが好ましい。
【００１６】
本発明のジアミン由来の構成単位の一実施形態として、メタキシリレンジアミン６０モル％超１００モル％以下とパラキシリレンジアミン４０〜０モル％に由来する構成単位が例示され、メタキシリレンジアミン６３〜１００モル％とパラキシリレンジアミン３７〜０モル％に由来する構成単位が好ましく、メタキシリレンジアミン６５〜９５モル％とパラキシリレンジアミン３５〜５モル％に由来する構成単位がより好ましく、メタキシリレンジアミン６５〜８０モル％とパラキシリレンジアミン３５〜２０モル％に由来する構成単位がさらに好ましい。上記実施形態において、メタキシリレンジアミン由来の構成単位とパラキシリレンジアミン由来の構成単位の合計は、ジアミン由来の構成単位の９０モル％以上を占めることが好ましく、９５モル％以上を占めることがより好ましく、９９モル％以上を占めることがさらに好ましい。
【００１７】
本発明で用いるキシリレンジアミン系ポリアミド樹脂は、ジカルボン酸由来の構成単位が、好ましくは７５モル％以上、より好ましくは８５モル％以上、さらに好ましくは９５モル％以上が、一層好ましくは９９モル％以上が炭素数４〜２０のα，ω−直鎖脂肪族ジカルボン酸（好ましくはセバシン酸）に由来する。前記ジカルボン酸由来の構成単位中の炭素数が４〜２０のα，ω−直鎖脂肪族ジカルボン酸由来の構成単位の上限は、１００モル％である。
【００１８】
炭素数が４〜２０のα，ω−直鎖脂肪族ジカルボン酸は、炭素数８〜２０のα，ω−直鎖脂肪族ジカルボン酸であることが好ましく、炭素数８〜１２のα，ω−直鎖脂肪族ジカルボン酸であることがより好ましく、セバシン酸であることがさらに好ましい。
炭素数４〜２０のα，ω−直鎖脂肪族ジカルボン酸としては、例えば、コハク酸、グルタル酸、ピメリン酸、スベリン酸、アゼライン酸、アジピン酸、セバシン酸、ウンデカン二酸、ドデカン二酸等の脂肪族ジカルボン酸が例示でき、１種または２種以上を混合して使用できる。炭素数４〜２０のα，ω−直鎖脂肪族ジカルボン酸としては、セバシン酸が好ましい。
【００１９】
上記炭素数４〜２０のα，ω−直鎖脂肪族ジカルボン酸以外のジカルボン酸成分としては、イソフタル酸、テレフタル酸、オルソフタル酸等のフタル酸化合物、１，２−ナフタレンジカルボン酸、１，３−ナフタレンジカルボン酸、１，４−ナフタレンジカルボン酸、１，５−ナフタレンジカルボン酸、１，６−ナフタレンジカルボン酸、１，７−ナフタレンジカルボン酸、１，８−ナフタレンジカルボン酸、２，３−ナフタレンジカルボン酸、２，６−ナフタレンジカルボン酸、２，７−ナフタレンジカルボン酸といったナフタレンジカルボン酸の異性体等を例示することができ、１種または２種以上を混合して使用できる。
【００２０】
なお、キシリレンジアミン系ポリアミド樹脂は、ジアミン由来の構成単位とジカルボン酸由来の構成単位を主成分として構成されるが、これら以外の構成単位を完全に排除するものではなく、ε−カプロラクタムやラウロラクタム等のラクタム類、アミノカプロン酸、アミノウンデカン酸等の脂肪族アミノカルボン酸類由来の構成単位を含んでいてもよいことは言うまでもない。ここで主成分とは、キシリレンジアミン系ポリアミド樹脂を構成する構成単位のうち、ジアミン由来の構成単位とジカルボン酸由来の構成単位の合計数が全構成単位のうち最も多いことをいう。本発明では、キシリレンジアミン系ポリアミド樹脂における、ジアミン由来の構成単位とジカルボン酸由来の構成単位の合計は、全構成単位の９０％以上を占めることが好ましく、９５％以上を占めることがより好ましい。
【００２１】
ポリアミド樹脂の融点は、１５０〜３５０℃であることが好ましく、１８０〜３３０℃であることがより好ましく、１９０〜３００℃であることがさらに好ましく、２００〜２８０℃であることが一層好ましい。
融点は、示差走査熱量に従い、ＪＩＳ Ｋ７１２１およびＫ７１２２に準じて測定できる。
【００２２】
ポリアミド樹脂は、数平均分子量（Ｍｎ）の下限が、６，０００以上であることが好ましく、８，０００以上であることがより好ましく、１０，０００以上であることがさらに好ましく、１５，０００以上であることが一層好ましく、２０，０００以上であることがより一層好ましく、２２，０００以上であることがさらに一層好ましい。上記Ｍｎの上限は、３５，０００以下が好ましく、３０，０００以下がより好ましく、２８，０００以下がさらに好ましく、２６，０００以下が一層好ましい。このような範囲であると、耐熱性、弾性率、寸法安定性、成形加工性がより良好となる。
【００２３】
本発明の樹脂組成物は、キシリレンジアミン系ポリアミド樹脂を樹脂組成物の４０〜８０質量％の割合で含む。キシリレンジアミン系ポリアミド樹脂は、樹脂組成物の４５質量％以上の割合で含むことが好ましく、さらには、５０質量％以上の割合、特には、５５質量％以上の割合で含んでいてもよい。また、キシリレンジアミン系ポリアミド樹脂の含有量の上限値としては、７５質量％以下の割合で含むことが好ましく、７０質量％以下の割合で含むことがより好ましく、６５質量％以下、６０質量％以下の割合で含んでいてもよい。
キシリレンジアミン系ポリアミド樹脂は、１種のみ含んでいてもよいし、２種以上含んでいてもよい。２種以上含む場合は、合計量が上記範囲となることが好ましい。
【００２４】
＜他の樹脂成分＞
本発明のポリアミド樹脂組成物は、上記キシリレンジアミン系ポリアミド樹脂以外のポリアミド樹脂およびポリアミド樹脂以外の熱可塑性樹脂を含んでいてもよい。
上記キシリレンジアミン系ポリアミド樹脂以外のポリアミド樹脂としては、ポリアミド６、ポリアミド６６、ポリアミド１１、ポリアミド１２、ポリアミド６Ｔ、ポリアミド９Ｔ、ポリアミド１０Ｔ、ポリアミド６Ｉ、ポリアミド９Ｉ、ポリアミド６Ｔ／６Ｉ、ポリアミド９Ｔ／９Ｉ等が例示される。
本発明のポリアミド樹脂組成物が、上記キシリレンジアミン系ポリアミド樹脂以外のポリアミド樹脂を含む場合、その含有量は、組成物に含まれる樹脂成分の５〜３０質量％あることが好ましい。
一方、本発明のポリアミド樹脂組成物が、上記キシリレンジアミン系ポリアミド樹脂以外のポリアミド樹脂を実質的に含まない構成とすることもできる。実質的に含まないとは、上記キシリレンジアミン系ポリアミド樹脂以外のポリアミド樹脂の含有量が、組成物に含まれる樹脂成分の５質量％未満であることをいい、３質量％以下であることが好ましく、２質量％以下であることがより好ましい。
【００２５】
ポリアミド樹脂以外の他の熱可塑性樹脂としては、ポリエチレンテレフタレート、ポリブチレンテレフタレート等のポリエステル樹脂、ポリカーボネート樹脂、ポリアセタール樹脂が例示される。本発明のポリアミド樹脂組成物は、ポリアミド樹脂以外の樹脂成分を実質的に含まない構成とすることもできる。実質的に含まないとは、ポリアミド樹脂以外の樹脂成分の含有量が、組成物に含まれる樹脂成分の５質量％未満であることをいい、３質量％以下であることが好ましく、２質量％以下であることがより好ましい。
【００２６】
＜ガラス繊維＞
本発明のポリアミド樹脂組成物は、ガラス繊維を含む。
ガラス繊維は、Ａガラス、Ｃガラス、Ｅガラス、Ｓガラスなどのガラス組成からなり、特に、Ｅガラス（無アルカリガラス）がポリカーボネート樹脂に悪影響を及ぼさないので好ましい。
ガラス繊維とは、長さ方向に直角に切断した断面形状が真円状、多角形状で繊維状外観を呈するものをいう。
【００２７】
本発明のポリアミド樹脂組成物に用いるガラス繊維は、単繊維または単繊維を複数本撚り合わせたものであってもよい。
ガラス繊維の形態は、単繊維や複数本撚り合わせたものを連続的に巻き取った「ガラスロービング」、長さ１〜１０ｍｍに切りそろえた「チョップドストランド」、長さ１０〜５００μｍに粉砕した「ミルドファイバー」などのいずれであってもよい。かかるガラス繊維としては、旭ファイバーグラス社より、「グラスロンチョップドストランド」や「グラスロンミルドファイバー」の商品名で市販されており、容易に入手可能である。ガラス繊維は、形態が異なるものを併用することもできる。
【００２８】
また、本発明ではガラス繊維として、異形断面形状を有するものも好ましい。この異形断面形状とは、繊維の長さ方向に直角な断面の長径をＤ２、短径をＤ１とするときの長径／短径比（Ｄ２／Ｄ１）で示される扁平率が、例えば、１．５〜１０であり、中でも２．５〜１０、更には２．５〜８、特に２．５〜５であることが好ましい。かかる扁平ガラスについては、特開２０１１−１９５８２０号公報の段落番号００６５〜００７２の記載を参酌でき、この内容は本明細書に組み込まれる。
【００２９】
本発明のポリアミド樹脂組成物におけるガラス繊維の配合量は、ポリアミド樹脂組成物の２５質量％以上であり、２８質量％以上であることが好ましく、３５質量％以上、４５質量％以上であってもよい。上限値については、特に定めるものでは無いが、６５質量％以下が好ましく、６０質量％以下がより好ましく、５５質量％以下がさらに好ましく、４５質量％以下であってもよい。本発明のポリアミド樹脂組成物は、ガラス繊維を１種のみ含んでいてもよいし、２種以上含んでいてもよい。２種以上含む場合は、合計量が上記範囲となる。なお、本発明におけるガラス繊維の配合量には、集束剤および表面処理剤の量を含める趣旨である。
本発明のポリアミド樹脂組成物は、上記キシリレンジアミン系ポリアミド樹脂とガラス繊維の合計が組成物の８０質量％以上を占めることが好ましく、８５質量％以上を占めることがより好ましく、９０質量％以上を占めることがより好ましく、９５質量％以上を占めることがさらに好ましい。
また、本発明のポリアミド樹脂組成物は、上記キシリレンジアミン系ポリアミド樹脂とガラス繊維と光透過性色素の合計が組成物の８４質量％以上を占めることが好ましく、８９質量％以上を占めることがより好ましく、９４質量％以上を占めることがより好ましく、９９質量％以上を占めることがさらに好ましい。
【００３０】
＜集束剤および表面処理剤＞
本発明のポリアミド樹脂組成物は、集束剤および表面処理剤の少なくとも１種を２８０℃で１時間加熱して得られるガス成分中、イソホロンジイソシアネートの割合が１〜２０質量％で含む。このようなガラス繊維の集束剤および表面処理剤の少なくとも１種を用い、かつ、所定のポリアミド樹脂を用いることで、光線透過率を向上させることができる。上記イソホロンジイソシアネートの割合は、１５質量％以下が好ましく、１２質量％以下がより好ましく、１０質量％以下とすることもできる。下限値は特に定めるものではないが、例えば、２質量％以上であり、さらには、５質量％以上とすることもできる。
ここで、２８０℃で１時間加熱して得られるガス成分中、イソホロンジイソシアネートの割合は、後述する実施例で記載する方法によって測定される値とする。但し、ＴＤ−ＧＣ／ＭＳ分析を行う装置については、他の同種の分析装置を用いて測定した値でもよい。本実施例で記載されている分析装置と他の同種のガス分析装置で値に差が生じる場合は、本実施例に記載されているガス分析装置の値を持って本発明における値とする。
本発明では、集束剤および表面処理剤の少なくとも１種はウレタン系集束剤およびシランカップリング剤であることが好ましい。
【００３１】
ウレタン系集束剤としては、公知のものを広く採用でき、アルコール由来のポリオールとイソシアネートから得られるウレタン系集束剤がより好ましい。
アルコール由来のポリオールを形成するアルコールとしては、エチレングリコール、プロピレングリコール、１．３−プロパンジオール、１．４−ブタンジオール、１．５−ペンタンジオール、１．６−ヘキサンジオール、ネオペンチルグリコール、ジエチレングリコール、トリエチレングリコール、テトラエチレングリコール、ポリエチレングリコール、ジプロピレングリコール、トリプロピレングリコール、１．４−シクロヘキサンジオール、１．４−シクロヘキサンジメタノール、ビスフェノールＡ、ハイドロキノンおよびそれらのアルキレンオキサイド付加体、グリセリン、トリメチロールエタン、トリメチロールプロパン、ペンタエリストリール、ソルビトール等が挙げられる。
イソシアネートとしては、脂環族または脂肪族等のイソシアネートが好ましく、テトラメチレンジイソシアネート、ヘキサメチレンジイソシアネート、トリメチルヘキサメチレンジイソシアネート、リジンイソシアネート、イソホロンジイソシアネート、１．３−シクロペンチレンジイソシアネート、１．３−シクロヘキシレンジイソシアネート、１．４−シクロヘキシレンジイソシアネート、１．３−ジ（イソシアネートメチル）シクロヘキサン、１．４−ジ（イソシアネートメチル）シクロヘキサン、４．４’−ジシクロヘキシルメタンジイソシアネート等や、これらのトリマー化合物等が挙げられる。
【００３２】
シランカップリング剤としては、具体的にはγ−アミノプロピルトリメトキシシラン、γ−アミノプロピルトリエトキシシラン、Ｎ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン等のアミノシラン系カップリング剤、γ−グリシドキシプロピルメチルジエトキシシラン、γ−グリシドキシプロピルトリメトキシシラン、γ−グリシドキシプロピルトリエトキシシラン等のエポキシシラン系カップリング剤、γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン等のメタクロキシシラン系カップリング剤、ビニルトリメトキシシラン、ビニルトリエトキシシラン、ビニルトリス（βメトキシエトキシ）シラン等のビニルシラン系カップリング剤が挙げられる。
これらの集束剤および表面処理剤は、単独でまたは２種以上の混合物として用いることができる。集束剤および表面処理剤の合計量は、ガラス繊維の０．０１〜４．０質量％が好ましく、０．１〜２．０質量％がより好ましい。
【００３３】
＜光透過性色素＞
本発明で用いる光透過性色素は、通常、黒色色素であり、具体的には、ニグロシン、ナフタロシアニン、アニリンブラック、フタロシアニン、ポルフィリン、ペリノン、クオテリレン、アゾ染料、アントラキノン、ピラゾロン、スクエア酸誘導体、およびインモニウム染料等が挙げられる。
市販品としては、オリエント化学工業社製の着色剤であるｅ−ＢＩＮＤ  ＬＴＷ−８７３１Ｈ、ｅ−ＢＩＮＤ  ＬＴＷ−８７０１Ｈ、有本化学社製の着色剤であるＰｌａｓｔ  Ｙｅｌｌｏｗ  ８０００、Ｐｌａｓｔ  Ｒｅｄ  Ｍ  ８３１５、Ｏｉｌ  Ｇｒｅｅｎ  ５６０２、ＬＡＮＸＥＳＳ社製の着色剤であるＭａｃｒｏｌｅｘ  Ｙｅｌｌｏｗ  ３Ｇ、Ｍａｃｒｏｌｅｘ  Ｒｅｄ  ＥＧ、Ｍａｃｒｏｌｅｘ  Ｇｒｅｅｎ  ３等が例示される。
特に、光透過性色素として、ピラゾロン、ペリノンおよびアントラキノンの少なくとも１種を含むポリアミド樹脂組成物を用いると、得られる成形品の湿熱試験後の色移りを効果的に抑制できる。
本発明のポリアミド樹脂組成物における光透過性色素の含有量は、樹脂組成物の１００質量部に対し、０．００１質量部以上であることが好ましく、０．００６質量部以上であることがより好ましく、さらには、０．０１８質量部以上、０．０２４質量部以上、０．０３０質量部以上、０．０５０質量部以上であってもよい。また、光透過性色素の含有量の上限値は、樹脂組成物の５．０質量部以下であることが好ましく、３．０質量部以下であることがより好ましく、１．０質量部以下であることが一層好ましく、０．２０質量部以下、０．１０質量部以下、０．０６０質量部以下であってもよい。
光透過性色素は、１種のみ含んでいてもよいし、２種以上含んでいてもよい。２種以上含む場合は、合計量が上記範囲となることが好ましい。
また、本発明のポリアミド樹脂組成物は、カーボンブラックを実質的に含まないことが好ましい。実質的に含まないとは、例えば、樹脂組成物の０．０００１質量％以下であることをいう。
【００３４】
＜核剤＞
本発明のポリアミド樹脂組成物は、結晶化速度を調整するために、核剤を含んでいてもよい。核剤の種類は、特に、限定されるものではないが、タルク、窒化ホウ素、マイカ、カオリン、炭酸カルシウム、硫酸バリウム、窒化珪素、チタン酸カリウムおよび二硫化モリブデンが好ましく、タルクおよび窒化ホウ素がより好ましく、タルクがさらに好ましい。
本発明のポリアミド樹脂組成物が核剤を含む場合、その含有量は、キシリレンジアミン系ポリアミド樹脂１００質量部に対し、０．０１〜１０質量部であることが好ましく、０．１〜８質量部がより好ましく、０．１〜６質量部がさらに好ましい。
本発明のポリアミド樹脂組成物は、核剤を、１種のみ含んでいてもよいし、２種以上含んでいてもよい。２種以上含む場合、合計量が上記範囲となることが好ましい。
【００３５】
＜安定剤＞
本発明のポリアミド樹脂組成物は、安定剤（酸化防止剤、熱安定剤）を含んでいてもよい。
安定剤としては、銅化合物（ＣｕＩなど）、ハロゲン化アルカリ（ＫＩなど）、ヒンダード系熱安定剤、脂肪酸金属塩（ステアリン酸亜鉛など）が例示される。
安定剤の詳細は、特開２０１６−０７４８０４号公報の段落００１８〜００２０の記載を参酌でき、これらの内容は本明細書に組み込まれる。
【００３６】
本発明のポリアミド樹脂組成物が安定剤を含む場合、その含有量は、キシリレンジアミン系ポリアミド樹脂１００質量部に対し、０．０１〜５質量部であることが好ましく、０．０８〜３質量部がより好ましく、０．１〜１質量部がさらに好ましい。
本発明のポリアミド樹脂組成物は、安定剤を、１種のみ含んでいてもよいし、２種以上含んでいてもよい。２種以上含む場合、合計量が上記範囲となることが好ましい。
【００３７】
＜離型剤＞
本発明のポリアミド樹脂組成物は、離型剤を含んでいてもよい。
離型剤としては、例えば、脂肪族カルボン酸、脂肪族カルボン酸の塩、脂肪族カルボン酸とアルコールとのエステル、脂肪族カルボン酸アミド、数平均分子量２００〜１５，０００の脂肪族炭化水素化合物、ポリシロキサン系シリコーンオイルなどが挙げられる。
離型剤の詳細は、特開２０１７−１１５０９３号公報の段落００３４〜００３９の記載を参酌でき、これらの内容は本明細書に組み込まれる。
【００３８】
本発明のポリアミド樹脂組成物が離型剤を含む場合、その含有量は、キシリレンジアミン系ポリアミド樹脂１００質量部に対し、０．０５〜１質量部であることが好ましく、０．１〜０．８質量部がより好ましく、０．２〜０．６質量部がさらに好ましい。
本発明のポリアミド樹脂組成物は、離型剤を、１種のみ含んでいてもよいし、２種以上含んでいてもよい。２種以上含む場合、合計量が上記範囲となることが好ましい。
【００３９】
＜他の成分＞
本発明のポリアミド樹脂組成物は、本発明の趣旨を逸脱しない範囲で他の成分を含んでいてもよい。このような添加剤としては、ガラス繊維以外のフィラー、光安定剤、酸化防止剤、フォスファゼン系難燃剤以外の難燃剤、亜鉛金属酸化物以外の難燃助剤、紫外線吸収剤、蛍光増白剤、滴下防止剤、帯電防止剤、防曇剤、アンチブロッキング剤、流動性改良剤、可塑剤、分散剤、抗菌剤などが挙げられる。これらの成分は、１種のみを用いてもよいし、２種以上を併用してもよい。
なお、本発明のポリアミド樹脂組成物は、各成分の合計が１００質量％となるように、樹脂成分、ガラス繊維、光透過性色素および必要に応じて配合される他の添加剤の含有量等が調整される。
【００４０】
本発明のポリアミド樹脂組成物の実施形態の一例として、特に、ポリアミド樹脂として、ジカルボン酸由来の構成単位の７０モル％以上が炭素数９〜２０のα，ω−直鎖脂肪族ジカルボン酸に由来するポリアミド樹脂（より好ましくは、さらに、ジアミン由来の構成単位の７０モル％以上がメタキシリレンジアミンに由来するポリアミド樹脂）を用い、かつ、光透過性色素としてピラゾロン、ペリノンおよびアントラキノンの少なくとも１種を含む形態が挙げられる。このような形態とすることより、得られる成形品の湿熱試験後の色移りをより効果的に抑制でき、かつ、高い機械的強度を維持することが可能になる。
【００４１】
＜樹脂組成物の特性＞
本発明のポリアミド樹脂組成物は、１．０ｍｍ厚に成形したときの、波長１０７０ｎｍにおける透過率が６５％以上であることが好ましく、さらには、６６％以上、６７％以上とすることもできる。上限値については、特に定めるものではないが、８０％以下、さらには、７５％以下でも十分に実用性能を満たすものである。
【００４２】
＜樹脂組成物の製造方法＞
本発明のポリアミド樹脂組成物の製造方法は、特に制限されないが、ベント口から脱揮できる設備を有する１軸または２軸の押出機を混練機として使用する方法が好ましい。上記ポリアミド樹脂成分、ガラス繊維および必要に応じて配合される他の添加剤は、混練機に一括して供給してもよいし、ポリアミド樹脂成分に他の配合成分を順次供給してもよい。ガラス繊維は、混練時に破砕するのを抑制するため、押出機の途中から供給することが好ましい。また、各成分から選ばれた２種以上の成分を予め混合、混練しておいてもよい。
本発明では、光透過性色素は、ポリアミド樹脂等で、マスターバッチ化したものをあらかじめ調製した後、他の成分（ポリアミド樹脂、ガラス繊維等）と混練して、本発明における樹脂組成物を得ることができる。
【００４３】
本発明のポリアミド樹脂組成物を用いた成形品の製造方法は、特に制限されず、熱可塑性樹脂について一般に使用されている成形方法、すなわち、射出成形、中空成形、押出成形、プレス成形などの成形方法を適用することができる。この場合、特に好ましい成形方法は、流動性の良さから、射出成形である。射出成形に当たっては、樹脂温度を２５０〜３００℃にコントロールするのが好ましい。
【００４４】
＜キット＞
本発明のポリアミド樹脂組成物と、熱可塑性樹脂と光吸収性色素とを含む光吸収性樹脂組成物とは、レーザー溶着による成形品の製造のためのキットとして好ましく用いられる。
すなわち、キットに含まれる本発明のポリアミド樹脂組成物は、光透過性樹脂組成物としての役割を果たし、かかる光透過性樹脂組成物を成形してなる成形品は、レーザー溶着の際のレーザー光に対する透過樹脂部材となる。一方、光吸収性樹脂組成物を成形してなる成形品は、レーザー溶着の際のレーザー光に対する吸収樹脂部材となる。
【００４５】
＜＜光吸収性樹脂組成物＞＞
本発明で用いる光吸収性樹脂組成物は、熱可塑性樹脂と光吸収性色素とを含む。
熱可塑性樹脂は、ポリアミド樹脂、オレフィン系樹脂、ビニル系樹脂、スチレン系樹脂、アクリル系樹脂、ポリフェニレンエーテル樹脂、ポリエステル樹脂、ポリカーボネート樹脂、ポリアセタール樹脂等が例示され、樹脂組成物との相溶性が良好な点から、特に、ポリアミド樹脂、ポリエステル樹脂、ポリカーボネート樹脂が好ましく、ポリアミド樹脂がさらに好ましい。また、熱可塑性樹脂は１種であってもよいし、２種以上であってもよい。
光吸収性樹脂組成物に用いるポリアミド樹脂としては、その種類等を定めるものではないが、上述のキシリレンジアミン系ポリアミド樹脂が好ましい。
無機フィラーは、ガラス繊維、炭素繊維、シリカ、アルミナ、タルク、カーボンブラックおよびレーザーを吸収する材料をコートした無機粉末等のレーザー光を吸収しうるフィラーが例示され、ガラス繊維が好ましい。ガラス繊維は、上記本発明のポリアミド樹脂組成物に配合してもよいガラス繊維と同義であり、好ましい範囲も同様である。
光吸収性色素としては、照射するレーザー光波長の範囲、すなわち、本発明では、波長８００ｎｍ〜１１００ｎｍの範囲に極大吸収波長を持つものであり、無機顔料（カーボンブラック（例えば、アセチレンブラック、ランプブラック、サーマルブラック、ファーネスブラック、チャンネルブラック、ケッチェンブラックなど）などの黒色顔料、酸化鉄赤などの赤色顔料、モリブデートオレンジなどの橙色顔料、酸化チタンなどの白色顔料）、有機顔料（黄色顔料、橙色顔料、赤色顔料、青色顔料、緑色顔料など）などが挙げられる。なかでも、無機顔料は一般に隠ぺい力が強く好ましく、黒色顔料がさらに好ましい。これらの光吸収性色素は２種以上組み合わせて使用してもよい。光吸収性色素の含有量は、樹脂成分１００質量部に対し０．０１〜３０質量部であることが好ましい。
【００４６】
上記キットは、ポリアミド樹脂組成物中の光透過性色素を除く成分と、光吸収性樹脂組成物中の光吸収性色素を除く成分の８０質量％以上が共通することが好ましく、９０質量％以上が共通することがより好ましく、９５〜１００質量％が共通することが一層好ましい。
【００４７】
＜＜レーザー溶着方法＞＞
次に、レーザー溶着方法について説明する。本発明では、本発明のポリアミド樹脂組成物から形成された成形品（透過樹脂部材）と、上記光吸収性樹脂組成物を成形してなる成形品（吸収樹脂部材）を、レーザー溶着させて成形品を製造することができる。レーザー溶着することによって透過樹脂部材と吸収樹脂部材を接着剤を用いずに、強固に溶着することができる。
部材の形状は特に制限されないが、部材同士をレーザー溶着により接合して用いるため、通常、少なくとも面接触箇所（平面、曲面）を有する形状である。レーザー溶着では、透過樹脂部材を透過したレーザー光が、吸収樹脂部材に吸収されて、溶融し、両部材が溶着される。本発明のポリアミド樹脂組成物から形成される成形品は、レーザー光に対する透過性が高いので、透過樹脂部材として好ましく用いることができる。ここで、レーザー光が透過する部材の厚み（レーザー光が透過する部分におけるレーザー透過方向の厚み）は、用途、樹脂組成物の組成その他を勘案して、適宜定めることができるが、例えば５ｍｍ以下であり、好ましくは４ｍｍ以下である。
【００４８】
レーザー溶着に用いるレーザー光源としては、光吸収性色素の光の吸収波長に応じて定めることができ、波長８００〜１１００ｎｍの範囲のレーザーが好ましく、例えば、半導体レーザーまたはファイバーレーザーが利用できる。
特に、本発明のキットは、本発明の樹脂組成物と、光吸収性樹脂組成物を、それぞれ、ＡＳＴＭ規格４号片であって、１．５ｍｍ厚の試験片に成形し、ガルバノミラースキャン式ファイバーレーザー溶着において、プレス圧６００Ｎ、レーザービーム径２ｍｍ、レーザーによる溶着幅１６ｍｍ、溶着した際の総エネルギー投入量１６０Ｊにおいて、引張強さが１４００Ｎ以上とすることができる。引っ張り強さの上限としては、２０００Ｎ以下であっても十分に実用レベルである。また、本発明では透過性が高いため、レーザー溶着の際の総エネルギー投入量を少なくすることができる。
本発明では、レーザー照射に際しての総エネルギー投入量を２００Ｊ以下とすることができ、１８０Ｊ以下、１６０Ｊ以下とすることもできる。このように総エネルギー投入量を少なくしても、高いレーザー溶着性を達成できる点で価値が高い。総エネルギー投入量の下限値は、例えば、５Ｊ以上、さらには１０Ｊ以上、特には、５０Ｊ以上とすることができる。
【００４９】
より具体的には、例えば、透過樹脂部材と吸収樹脂部材を溶着する場合、まず、両者の溶着する箇所同士を相互に接触させる。この時、両者の溶着箇所は面接触が望ましく、平面同士、曲面同士、または平面と曲面の組み合わせであってもよい。次いで、透過樹脂部材側からレーザー光を照射する。この時、必要によりレンズを利用して両者の界面にレーザー光を集光させてもよい。その集光ビームは、透過樹脂部材中を透過し、吸収樹脂部材の表面近傍で吸収されて発熱し溶融する。次にその熱は熱伝導によって透過樹脂部材にも伝わって溶融し、両者の界面に溶融プールを形成し、冷却後、両者が接合する。
このようにして透過樹脂部材と吸収樹脂部材を溶着された成形品は、高い溶着強度を有する。なお、本発明における成形品とは、完成品や部品の他、これらの一部分を成す部材も含む趣旨である。
【００５０】
本発明でレーザー溶着して得られた成形品は、機械的強度が良好で、高い溶着強度を有し、レーザー照射による樹脂の損傷も少ないため、種々の用途、例えば、各種保存容器、電気・電子機器部品、オフィスオートメート（ＯＡ）機器部品、家電機器部品、機械機構部品、車両機構部品などに適用できる。特に、食品用容器、薬品用容器、油脂製品容器、車両用中空部品（各種タンク、インテークマニホールド部品、カメラ筐体など）、車両用電装部品（各種コントロールユニット、イグニッションコイル部品など）、モーター部品、各種センサー部品、コネクター部品、スイッチ部品、ブレーカー部品、リレー部品、コイル部品、トランス部品、ランプ部品などに好適に用いることができる。特に、本発明のポリアミド樹脂組成物およびキットは、車載カメラモジュールに適している。
【実施例】
【００５１】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【００５２】
原料
ポリアミド樹脂１：ＭＰ１０、Ｍ／Ｐ比＝６：４、下記合成例に従って合成した。
ポリアミド樹脂２：ＭＰ１０、Ｍ／Ｐ比＝７：３、下記合成例に従って合成した。
ポリアミド樹脂３：ＰＸＤ１０、特開２０１０−０７０６３７号公報の実施例２の記載に従い、パラキシリレンジアミンとセバシン酸からなるポリアミド樹脂を合成した。
ガラス繊維１：Ｔ−７５６Ｈ、ウレタン系集束剤、日本電気硝子株式会社製、Ｅガラス
ガラス繊維２：３０１ＨＰ、酸系集束剤、ＣＰＩＣ社製、Ｅガラス
タルク１：林化成社製、ミクロンホワイト５０００Ｓ
安定剤１：ヨウ化第一銅、日本化学産業社製
安定剤２：２０１ＦＦ  ＳＴＡＢＩＬＩＺＥＲ、長瀬産業社製
離型剤１：ＷＡＸ−Ｔ１（ＥＰ２０３６−１８）、花王社製
離型剤２：ライトアマイドＷＨ２５５、共栄社化学社製
光透過性色素１：オリエント化学工業社製、ｅ−ＢＩＮＤ  ＬＴＷ−８７０１Ｈ、ポリアミド６６と光透過性色素のマスターバッチ
光吸収性色素１：ＭＡ６００Ｂ、カーボンブラック、三菱ケミカル社製
【００５３】
＜ＭＰ１０の合成例（Ｍ／Ｐ比＝６：４）＞
セバシン酸を窒素雰囲気下の反応缶内で加熱溶解した後、内容物を撹拌しながら、パラキシリレンジアミン（三菱ガス化学社製）とメタキシリレンジアミン（三菱ガス化学社製）のモル比が４：６の混合ジアミンを、加圧（０．３５ＭＰａ）下でジアミンとセバシン酸とのモル比が約１：１になるように徐々に滴下しながら、温度を２３５℃まで上昇させた。滴下終了後、６０分間反応継続し、分子量１，０００以下の成分量を調整した。反応終了後、内容物をストランド状に取り出し、ペレタイザーにてペレット化し、ポリアミド樹脂（ＭＰ１０、Ｍ／Ｐ＝６：４）を得た。
【００５４】
＜ＭＰ１０の合成例（Ｍ／Ｐ比＝７：３）＞
セバシン酸を窒素雰囲気下の反応缶内で加熱溶解した後、内容物を撹拌しながら、パラキシリレンジアミン（三菱ガス化学社製）とメタキシリレンジアミン（三菱ガス化学社製）のモル比が３：７の混合ジアミンを、加圧（０．３５ＭＰａ）下でジアミンとセバシン酸とのモル比が約１：１になるように徐々に滴下しながら、温度を２３５℃まで上昇させた。滴下終了後、６０分間反応継続し、分子量１，０００以下の成分量を調整した。反応終了後、内容物をストランド状に取り出し、ペレタイザーにてペレット化し、ポリアミド樹脂（ＭＰ１０、Ｍ／Ｐ＝７：３）を得た。
【００５５】
＜ガス分析＞
上記集束剤付きガラス繊維約５０ｍｇを２８０℃で１時間加熱し、得られたガスを分析した。ガス分析は、ＴＤ−ＧＣ／ＭＳ（Thermal Desorption (Auto Sampler)- Gas Chromatography/Mass Spectrometry）分析にて行った。得られたガスについて、デカン換算によって、イソホロンジイソシアネートの量を測定した。下記表１に結果を示す。尚、イソホロンジイソシアネートおよびガス全量の単位は、ガラス繊維１ｇ当たりの質量（μｇ／ｇ）である。
ガス分析には、島津製作所製、ＴＤ−２０（ＴＤ）、ＧＣ−２０１０  Ｐｌｕｓ（ＧＣ）、ＧＣＭＳ−ＱＰ２０１０ Ｕｌｔｒａ（ＭＳ）を用いて行った。
【表１】
2020070419.tif 000003
【００５６】
実施例、比較例
＜コンパウンド＞
後述する下記表２または表３に記載の光透過部材形成用ペレット（樹脂組成物）と光吸収部材形成用ペレット（光吸収性樹脂組成物）を製造した。
具体的には、後述する下記表２または表３に示す各成分であって、ガラス繊維以外の成分を表２または表３に示す割合（単位は、質量％である）をそれぞれ秤量し、ドライブレンドした後、二軸押出機（東芝機械社製、ＴＥＭ２６ＳＳ）のスクリュー根元から２軸スクリュー式カセットウェイングフィーダ（クボタ社製、ＣＥ−Ｗ−１−ＭＰ）を用いて投入した。また、ガラス繊維については振動式カセットウェイングフィーダ（クボタ社製、ＣＥ−Ｖ−１Ｂ−ＭＰ）を用いて押出機のサイドから上述の二軸押出機に投入し、樹脂成分等と溶融混練し、光透過部材形成用ペレット（樹脂組成物）および光吸収部材形成用ペレット（光吸収性樹脂組成物）を得た。
上記で得られた光透過部材形成用ペレットおよび光吸収部材形成用ペレットを、それぞれ、１２０℃で４時間乾燥した後、射出成形機（住友重機械工業社製、ＳＥ−５０Ｄ）を用いて、光透過部材用試験片（１．５ｍｍ厚）および光吸収部材用試験片（１．５ｍｍ厚）をそれぞれ作製した。
また、波長１０７０ｎｍにおける光線透過率（単位：％）測定用に９０×５０ｍｍの３段プレート（１．０ｍｍ厚、２．０ｍｍ厚、３．０ｍｍ厚について、それぞれ、３０×５０ｍｍ面積）を成形し、１．０ｍｍ厚部分の光線透過率を測定した。
成形に際し、シリンダー温度および金型表面温度は表に示す温度で実施した。
【００５７】
＜光線透過率＞
上記で得られた光透過部材用試験片について、ＩＳＯ１３４６８−１およびＩＳＯ１３４６８−２に従い波長１０７０ｎｍにおける光線透過率（単位：％）を測定した。
【００５８】
＜ＡＳＴＭ４号ダンベルの溶着強度（Ｎ）＞
上記で得られた光透過部材用試験片および光吸収部材用試験片を用いてガルバノレーザー溶着強度を測定した。
具体的には、図１に示す様に、表４に示す組み合わせで光透過部材用試験片および光吸収部材用試験片を重ねあわせて溶着した。図１において、１は透過樹脂部材用試験片を、２は吸収樹脂部材用試験片を、３はレーザー照射部位をそれぞれ示している。また、図１において、透過樹脂部材１の左上端部の突出部および吸収樹脂部材２の右下端部の突出部がゲート側をそれぞれ示している。
レーザー照射は、一般的なガルバノミラー式スキャン（販売元：株式会社ファインデバイス）、レーザービーム径２ｍｍ）を用い、レーザー出力３０Ｗ〜２００Ｗ、スキャン速度７０〜２０００ｍｍ／ｓｅｃ、スキャン幅（溶着幅、図１の３の幅）が１６ｍｍとなるように、ファイバーレーザー（波長：１０７０ｎｍ）を照射して行った。溶着した際の総エネルギー投入量は１６０Ｊとし、光透過部材用試験片および光吸収部材用試験片のプレス圧は０．５ＭＰａ（６００Ｎ）とした。
溶着された試験片を用い、レーザー溶着強さを測定した。溶着強さの測定は、引張試験機（インストロン製「５５４４型」）（ロードセル±２ｋＮ）を使用し、溶着して一体化された光透過部材用試験片および光吸収部材用試験片を、その長軸方向の両端をクランプで挟み、引張速度５ｍｍ／分で試験を行い、測定した。以下の通り評価した。
Ａ：引張強さが１４００Ｎ以上
Ｂ：引張強さが１４００Ｎ未満
【００５９】
【表２】
2020070419.tif 000004
【表３】
2020070419.tif 000005
【表４】
2020070419.tif 000006
【００６０】
上記結果から明らかなとおり、本発明のポリアミド樹脂組成物は、光透過性に優れていた。
さらに、本発明のキットは、レーザー溶着性に優れていた。
【符号の説明】
【００６１】
１    透過樹脂部材用試験片
２    吸収樹脂部材用試験片
３    レーザー照射部位
【図１】
2020070419.tif 000007